(57)【特許請求の範囲】
【請求項１】
各々、繊維で構成された表面層及び裏面層並びにそれらの間に設けられた中間層を含み、前記表面層、前記裏面層、及び前記中間層を構成する繊維が接着被膜を介して結合して不織布状のマットに形成され且つ前記表面層の表面が非圧縮加工面である電波吸収体であって、
前記表面層、前記裏面層、及び前記中間層を構成する繊維のモノフィラメントの繊度をそれぞれＡ（ｄｔｅｘ）、Ｂ（ｄｔｅｘ）、及びＣ（ｄｔｅｘ）としたとき下記式（１）を満たす電波吸収体。
【数１】
0006479643.tif 000006
【請求項２】
請求項１に記載された電波吸収体において、
更に下記式（２）を満たす電波吸収体。
【数２】
0006479643.tif 000007
【請求項３】
請求項１又は２に記載された電波吸収体において、
前記中間層を構成する繊維のモノフィラメントの繊度Ｃ（ｄｔｅｘ）に対する前記表面層を構成する繊維のモノフィラメントの繊度Ａ（ｄｔｅｘ）の比（Ａ／Ｃ）が、前記裏面層を構成する繊維のモノフィラメントの繊度Ｂ（ｄｔｅｘ）に対する前記中間層を構成する繊維のモノフィラメントの繊度Ｃ（ｄｔｅｘ）の比（Ｃ／Ｂ）よりも小さい電波吸収体。
【請求項４】
請求項１乃至３のいずれかに記載された電波吸収体において、
反射電力法に基づいて反射減衰量として求められる周波数範囲７５〜１１０ＧＨｚにおける電波吸収性能が３０ｄＢ以上であり、且つ周波数範囲１〜１８ＧＨｚにおける電波吸収性能が好ましくは２０ｄＢ以上である電波吸収体。
【請求項５】
請求項１乃至４のいずれかに記載された電波吸収体の製造方法において、
裏面層を構成するための繊維を散布して繊維層を形成する裏面層形成ステップと、
前記裏面層形成ステップで形成した繊維層の上に、中間層を構成するための繊維を散布して積層する中間層形成ステップと、
前記裏面層形成ステップ及び前記中間層形成ステップで形成した繊維層の上に、表面層を構成するための繊維を散布して積層する表面層形成ステップと、
前記裏面層形成ステップ、前記中間層形成ステップ、及び前記表面層形成ステップで積層して形成した繊維層の上から接着剤を散布し、繊維層を構成する繊維を接着被膜を介して結合させて不織布状のマットを形成する接着ステップと、
を有し、
表面層の表面を平坦面で圧する圧縮加工を行わない電波吸収体の製造方法。
【発明の詳細な説明】
【技術分野】
【０００１】
本発明は、電波吸収体及びその製造方法に関する。
【背景技術】
【０００２】
通信障害対策やノイズ対策のために電波吸収体を用いることが知られている。かかる電波吸収体として、例えば、特許文献１及び２には、カーボンを含む導電被膜で被覆されたポリ塩化ビニリデン繊維が絡まってマット状に形成され、表面側に太い繊維が配される一方、裏面側に細い繊維が配され、それによって厚さ方向に繊維密度が変化した電波吸収体が開示されている。
【先行技術文献】
【特許文献】
【０００３】
【特許文献１】特公平６−３２４１７号公報
【特許文献２】特公平７−１０５６１０号公報
【発明の概要】
【発明が解決しようとする課題】
【０００４】
本発明の課題は、周波数範囲７５〜１１０ＧＨｚのＷバンドの電波に加え、周波数範囲１〜１８ＧＨｚのマイクロ波においても優れた電波吸収性能を得ることができる電波吸収体を提供することである。
【課題を解決するための手段】
【０００５】
本発明の電波吸収体は、各々、繊維で構成された表面層及び裏面層並びにそれらの間に設けられた中間層を含み、前記表面層、前記裏面層、及び前記中間層を構成する繊維が接着被膜を介して結合して不織布状のマットに形成され且つ前記表面層の表面が非圧縮加工面である電波吸収体であって、前記表面層、前記裏面層、及び前記中間層を構成する繊維のモノフィラメントの繊度をそれぞれＡ（ｄｔｅｘ）、Ｂ（ｄｔｅｘ）、及びＣ（ｄｔｅｘ）としたとき下記式（１）を満たす。
【０００６】
【数１−１】
0006479643.tif 000002
【０００７】
本発明の電波吸収体の製造方法は、裏面層を構成するための繊維を散布して繊維層を形成する裏面層形成ステップと、前記裏面層形成ステップで形成した繊維層の上に、中間層を構成するための繊維を散布して積層する中間層形成ステップと、前記裏面層形成ステップ及び前記中間層形成ステップで形成した繊維層の上に、表面層を構成するための繊維を散布して積層する表面層形成ステップと、前記裏面層形成ステップ、前記中間層形成ステップ、及び前記表面層形成ステップで積層して形成した繊維層の上から接着剤を散布し、繊維層を構成する繊維を接着被膜を介して結合させて不織布状のマットを形成する接着ステップとを有し、表面層の表面を平坦面で圧する圧縮加工を行わないものである。
【発明の効果】
【０００８】
本発明によれば、表面層、裏面層、及び中間層を含むと共に、表面層の表面が非圧縮加工面であり、且つ表面層、裏面層、及び中間層を構成する繊維のモノフィラメントの繊度をそれぞれＡ（ｄｔｅｘ）、Ｂ（ｄｔｅｘ）、及びＣ（ｄｔｅｘ）としたとき上記式（１）式を満たすことにより、周波数範囲７５〜１１０ＧＨｚのＷバンドの電波に加え、周波数範囲１〜１８ＧＨｚのマイクロ波においても優れた電波吸収性能を得ることができる。
【図面の簡単な説明】
【０００９】
【図１】実施形態に係る電波吸収体の斜視図である。
【図２】実施形態に係る電波吸収体の断面図である。
【図３Ａ】実施形態に係る電波吸収体の製造方法を示す第１の説明図である。
【図３Ｂ】実施形態に係る電波吸収体の製造方法を示す第２の説明図である。
【図３Ｃ】実施形態に係る電波吸収体の製造方法を示す第３の説明図である。
【図３Ｄ】実施形態に係る電波吸収体の製造方法を示す第４の説明図である。
【図３Ｅ】実施形態に係る電波吸収体の製造方法を示す第５の説明図である。
【図４】Ｗバンドの電波における電波吸収性能を測定するための電波吸収性能測定装置の構成を示す図である。
【図５Ａ】マイクロ波における電波吸収性能を測定するための電波吸収性能測定装置の構成を示す側面図である。
【図５Ｂ】マイクロ波における電波吸収性能を測定するための電波吸収性能測定装置の構成を示す平面図である。
【図６】実施例のマイクロ波における電波吸収性能を示すグラフである。
【発明を実施するための形態】
【００１０】
以下、実施形態について詳細に説明する。
【００１１】
図１及び２は、実施形態に係る電波吸収体１０を示す。実施形態に係る電波吸収体１０は、例えば、屋外においては、車載レーダーを搭載した自動車の走行試験を行う際に、車載レーダーからの電波の乱反射の防止を目的として周辺の構造物に設置され、その他、周波数５．８ＧＨｚの電波を使用するＥＴＣにおける電波吸収のために設けられ、或いは、屋内においては、周波数２．４ＧＨｚの電波を使用する室内無線ＬＡＮの電波吸収のために設けられる。
【００１２】
実施形態に係る電波吸収体１０は、モノフィラメントの繊度が相互に異なる繊維で構成された表面層１１及び裏面層１２並びにそれらの表面層１１と裏面層１２との間に設けられた中間層１３を含む積層構造を有し、それらの表面層１１、裏面層１２、及び中間層１３を構成する繊維が接着被膜を介して結合して不織布状のマットに形成されている。具体的には、表面層１１、裏面層１２、及び中間層１３の各層内及び層間において、モノフィラメント同士が点接触乃至線接触し、それらの接触部において接着被膜により結合して一体化している。また、表面層１１、裏面層１２、及び中間層１３を構成する繊維の表面が導電被膜で被覆されている。
【００１３】
実施形態に係る電波吸収体１０では、表面層１１、裏面層１２、及び中間層１３を構成する繊維のモノフィラメントの繊度をそれぞれＡ（ｄｔｅｘ）、Ｂ（ｄｔｅｘ）、及びＣ（ｄｔｅｘ）としたとき下記式（１）を満たす。
【００１４】
【数１−２】
0006479643.tif 000003
【００１５】
中間層１３を構成する繊維のモノフィラメントの繊度Ｃ（ｄｔｅｘ）は、表面層１１を構成する繊維のモノフィラメントの繊度Ａ（ｄｔｅｘ）と裏面層１２を構成する繊維のモノフィラメントの繊度Ｂ（ｄｔｅｘ）との中間であり、従って、裏面層１２、中間層１３、及び表面層１１の順に繊維密度が低くなっている。また、表面層１１と中間層１３との層間は、必ずしも明確でなくてもよく、表面層１１を構成する繊維と中間層１３を構成する繊維とが混在した層が形成されていてもよい。同様に、裏面層１２と中間層１３との層間も、必ずしも明確でなくてもよく、裏面層１２を構成する繊維と中間層１３を構成する繊維とが混在した層が形成されていてもよい。更には、表面層１１、中間層１３、及び裏面層１２の層間が必ずしも明確でなく電波吸収体１０全体として、その厚さ方向の表面側から裏面側に向かって繊度が漸次小さくなるように繊維が分布している構成であってもよい。
【００１６】
実施形態に係る電波吸収体１０では、表面層１１の表面１１ａが非圧縮加工面とされている。つまり、表面層１１には、その表面を平坦面で圧する圧縮加工が施されていない。
【００１７】
このような実施形態に係る電波吸収体１０によれば、モノフィラメントの繊度Ａ（ｄｔｅｘ）が３３００〜１１０００ｄｔｅｘである繊維で構成された表面層１１の表面１１ａが非圧縮加工面であるので、表面層１１の繊維密度が疎であると共に、繊維が起毛した凹凸を有する表面に構成され、そのため、波長の短い周波数範囲７５〜１１０ＧＨｚのＷバンドの電波は電波吸収体１０内部に入り易く、また、電波吸収体１０内部に入った電波は反射を繰り返して減衰することから、特にＷバンドの電波において優れた電波吸収性能を得ることができる。
【００１８】
加えて、表面層１１、裏面層１２、及び中間層１３を含むと共に、表面層１１の表面が非圧縮加工面であり、且つ表面層１１、裏面層１２、及び中間層１３を構成する繊維のモノフィラメントの繊度が上記式（１）式を満たすことにより、Ｗバンドの電波に加え、周波数範囲１〜１８ＧＨｚのマイクロ波においても優れた電波吸収性能を得ることができる。従って、Ｗバンドの電波を用いる用途、及び周波数範囲１〜１８ＧＨｚのマイクロ波を用いる用途のそれぞれで別々の電波吸収体を使い分ける必要がなく、単一の実施形態に係る電波吸収体１０により両用途に対応することができる。
【００１９】
Ｗバンドの電波及びマイクロ波における電波吸収性能を高める観点からは、更に下記式（２）を満たすことが好ましい。
【００２０】
【数２】
0006479643.tif 000004
【００２１】
上記式（２）は、中間層１３を構成する繊維のモノフィラメントの繊度Ｃ（ｄｔｅｘ）が、表面層１１を構成する繊維のモノフィラメントの繊度Ａ（ｄｔｅｘ）及び裏面層１２を構成する繊維のモノフィラメントの繊度Ｂ（ｄｔｅｘ）の相乗平均以上で、且つその相乗平均に１．２を乗じた値以下であることを意味し、また、これは、中間層１３を構成する繊維のモノフィラメントの直径が、表面層１１を構成する繊維のモノフィラメントの直径と裏面層１２を構成する繊維のモノフィラメントの直径との中間値以上で、且つその中間値に１．２を乗じた値以下であることも意味する。理想的には、中間層１３を構成する繊維のモノフィラメントの直径が、表面層１１を構成する繊維のモノフィラメントの直径と裏面層１２を構成する繊維のモノフィラメントの直径との中間値であることが好ましいが、中間層１３を構成する繊維のモノフィラメントの直径がその中間値の１．２倍以下までであれば、周波数範囲１〜１８ＧＨｚのマイクロ波におけるより優れた電波吸収性能を得ることができる。なお、この上限値は、中間値の好ましくは１．１４倍以下である。
【００２２】
また、実施形態に係る電波吸収体１０によれば、表面層１１及び裏面層１２を構成する繊維の太さの差が大きいものの、表面層１１と裏面層１２との間に、それらを構成する繊維の中間の太さの繊維で構成された中間層１３が設けられていることにより、面内における厚さ方向の繊維密度勾配の均一化を図ることができる。
【００２３】
更に、表面層１１、裏面層１２、及び中間層１３を構成する繊維が接着被膜を介して結合して不織布状のマットに形成された簡単な構造であるので、取り扱いが容易であって屋外用途に好適に用いることができる。
【００２４】
ここで、表面層１１、裏面層１２、及び中間層１３を構成する繊維としては、例えば、ポリ塩化ビニリデン繊維、ナイロン繊維、ポリエステル繊維、アクリル繊維等が挙げられる。これらのうち耐候性が優れるという観点から、ポリ塩化ビニリデン繊維が好ましい。表面層１１、裏面層１２、及び中間層１３を構成する繊維は同一種であることが好ましい。表面層１１、裏面層１２、及び中間層１３を構成する繊維は、各層を嵩高くして電波を入射しやすくすることにより電波吸収性能を高める観点から、スプリング状にカール加工が施されたステープルファイバであることが好ましい。
【００２５】
表面層１１を構成する繊維のモノフィラメントの繊度Ａ（ｄｔｅｘ）は、３３００〜１１０００ｄｔｅｘであるが、Ｗバンドの電波及びマイクロ波における電波吸収性能を高める観点から、好ましくは４０００ｄｔｅｘ以上であり、また、好ましくは４５００ｄｔｅｘ以下である。表面層１１を構成する繊維のモノフィラメントの直径は例えば０．５０〜０．７０ｍｍである。表面層１１を構成する繊維のモノフィラメントの繊維長（カット長）は、好ましくは１００ｍｍ以上、より好ましくは１２５ｍｍ以上であり、また、好ましくは２００ｍｍ以下、より好ましくは１７５ｍｍ以下である。
【００２６】
裏面層１２を構成する繊維のモノフィラメントの繊度Ｂ（ｄｔｅｘ）は、１７〜１７０ｄｔｅｘであるが、Ｗバンドの電波及びマイクロ波における電波吸収性能を高める観点から、好ましくは３３ｄｔｅｘ以上であり、また、好ましくは１３０ｄｔｅｘ以下である。裏面層１２を構成する繊維のモノフィラメントの繊度Ｂ（ｄｔｅｘ）に対する表面層１１を構成する繊維のモノフィラメントの繊度Ａ（ｄｔｅｘ）の比（Ａ／Ｂ）は、Ｗバンドの電波及びマイクロ波における電波吸収性能を高める観点から、好ましくは２０以上、より好ましくは５０以上であり、また、好ましくは６５０以下、より好ましくは７０以下、更に好ましくは６０以下である。
【００２７】
裏面層１２を構成する繊維のモノフィラメントの直径は例えば０．０４〜０．１１ｍｍである。裏面層１２を構成する繊維のモノフィラメントの繊維長（カット長）は、好ましくは３０ｍｍ以上、より好ましくは５０ｍｍ以上であり、また、好ましくは１５０ｍｍ以下、より好ましくは１００ｍｍ以下である。裏面層１２を構成する繊維のモノフィラメントの繊維長（カット長）は、表面層１１を構成する繊維のモノフィラメントの繊維長（カット長）よりも短いことが好ましい。
【００２８】
中間層１３を構成する繊維のモノフィラメントの繊度Ｃ（ｄｔｅｘ）は、１７０〜１２００ｄｔｅｘであるが、Ｗバンドの電波及びマイクロ波における電波吸収性能を高める観点から、好ましくは３７０ｄｔｅｘ以上であり、また、好ましくは７６０ｄｔｅｘ以下である。中間層１３を構成する繊維のモノフィラメントの繊度Ｃ（ｄｔｅｘ）に対する表面層１１を構成する繊維のモノフィラメントの繊度Ａ（ｄｔｅｘ）の比（Ａ／Ｃ）は、Ｗバンドの電波及びマイクロ波における電波吸収性能を高める観点から、好ましくは４以上、より好ましくは６以上であり、また、好ましくは７０以下、より好ましくは１０以下である。裏面層１２を構成する繊維のモノフィラメントの繊度Ｂ（ｄｔｅｘ）に対する中間層１３を構成する繊維のモノフィラメントの繊度Ｃ（ｄｔｅｘ）の比（Ｃ／Ｂ）は、Ｗバンドの電波及びマイクロ波における電波吸収性能を高める観点から、好ましくは５以上、より好ましくは８以上であり、また、好ましくは１０以下、より好ましくは９以下である。中間層１３を構成する繊維のモノフィラメントの繊度Ｃ（ｄｔｅｘ）に対する表面層１１を構成する繊維のモノフィラメントの繊度Ａ（ｄｔｅｘ）の比（Ａ／Ｃ）は、Ｗバンドの電波及びマイクロ波における電波吸収性能を高める観点から、裏面層１２を構成する繊維のモノフィラメントの繊度Ｂ（ｄｔｅｘ）に対する中間層１３を構成する繊維のモノフィラメントの繊度Ｃ（ｄｔｅｘ）の比（Ｃ／Ｂ）よりも小さいことが好ましい。
【００２９】
中間層１３を構成する繊維のモノフィラメントの直径は例えば０．１０〜０．３０ｍｍである。中間層１３を構成する繊維のモノフィラメントの繊維長（カット長）は、好ましくは３０ｍｍ以上、より好ましくは５０ｍｍ以上であり、また、好ましくは１５０ｍｍ以下、より好ましくは１００ｍｍ以下である。中間層１３を構成する繊維のモノフィラメントの繊維長（カット長）は、裏面層１２を構成する繊維のモノフィラメントの繊維長（カット長）よりも、表面層１１を構成する繊維のモノフィラメントの繊維長（カット長）に近いことが好ましい。中間層１３を構成する繊維のモノフィラメントの繊維長（カット長）は、表面層１１を構成する繊維のモノフィラメントの繊維長（カット長）と同一であってもよい。
【００３０】
実施形態に係る電波吸収体１０では、繊維全体における表面層１１を構成する繊維の含有量は、Ｗバンドの電波及びマイクロ波における電波吸収性能を高める観点から、好ましくは６０質量％以上、より好ましくは６５質量％以上であり、また、好ましくは８０質量％以下、より好ましくは７５質量％以下である。繊維全体における裏面層１２を構成する繊維の含有量は、好ましくは５質量％以上、より好ましくは１０質量％以上であり、また、好ましくは２５質量％以下、より好ましくは２０質量％以下である。繊維全体における中間層１３を構成する繊維の含有量は、好ましくは５質量％以上、より好ましくは１０質量％以上であり、また、好ましくは２５質量％以下、より好ましくは２０質量％以下である。繊維全体における裏面層１２を構成する繊維の含有量と繊維全体における中間層１３を構成する繊維の含有量とは同一であってもよい。
【００３１】
実施形態に係る電波吸収体１０では、表面層１１の表面１１ａが凹凸を有する非圧縮加工面であるため厚さが均一ではないが、表面層１１の最も突出した部分における最大厚さは例えば３５〜５５ｍｍである。また、実施形態に係る電波吸収体１０では、表面層１１の表面１１ａが凹凸を有する非圧縮加工面であるため、表面が圧縮加工により平坦面とされた場合と比較して圧縮変形に対する反力が低いが、Ｗバンドの電波及びマイクロ波における電波吸収性能を高める観点から、具体的には、６５ｍｍ角の試験片を１００ｍｍ／ｍｉｎの速度で３０ｍｍ圧縮したときの反力が４００Ｎ以下であることが好ましく、３００Ｎ以下であることがより好ましい。なお、表面が圧縮加工により平坦面とされた電波吸収体１０の場合、その反力は５００Ｎを超える。
【００３２】
接着被膜は、例えばゴムラテックス系接着剤が固化したもので構成されている。かかるゴムラテックス系接着剤としては、例えば、ポリ塩化ビニリデンゴムラテックスの接着剤が挙げられる。接着被膜の厚さは例えば５〜５０μｍである。
【００３３】
導電被膜は、例えば導電材料を含む導電塗料が固化したもので構成されている。かかる導電塗料としては、例えば、ポリ塩化ビニリデンゴムラテックスの接着剤にカーボンが分散したものが挙げられる。導電被膜の厚さは例えば５〜５０μｍである。
【００３４】
以上の構成の実施形態に係る電波吸収体１０は、Ｗバンドの電波の周波数範囲７５〜１１０ＧＨｚにおける電波吸収性能である反射減衰量が好ましくは３０ｄＢ以上であり、また、周波数範囲１〜１８ＧＨｚのマイクロ波における反射減衰量が好ましくは２０ｄＢ以上である。Ｗバンドの電波における反射減衰量は、ＪＩＳ  Ｒ１６７９「電波吸収体のミリ波帯における電波吸収特性測定方法」における項目９の「誘電体レンズアンテナ法−集束ビーム法−」に基づいて測定される。マイクロ波における反射減衰量は、反射電力法に基づいて、電波吸収体１０の表面層１１の表面１１ａに対して直線偏波（ＴＥ波）を垂直入射（入射角０°）させて測定される。
【００３５】
次に、実施形態に係る電波吸収体１０の製造方法について説明する。
【００３６】
まず、図３Ａに示すように、平坦な基台Ｂ上に、裏面層１２を構成するための繊維ｆ１をランダムに散布する。このとき、基台Ｂ上には裏面層１２を構成するための繊維ｆ１の繊維層Ｆが形成される（裏面層形成ステップ）。
【００３７】
次いで、図３Ｂに示すように、裏面層形成ステップで形成した繊維層Ｆの上に、中間層１３を構成するための繊維ｆ２をランダムに散布する。このとき、繊維層Ｆに中間層１３を構成するための繊維ｆ２が積層される（中間層形成ステップ）。
【００３８】
続いて、図３Ｃに示すように、裏面層形成ステップ及び中間層形成ステップで積層した繊維層Ｆの上に、表面層１１を構成するための繊維ｆ３をランダムに散布する。このとき、繊維層Ｆに表面層１１を構成するための繊維ｆ３が積層される（表面層形成ステップ）。
【００３９】
そして、図３Ｄに示すように、裏面層形成ステップ、中間層形成ステップ、及び表面層形成ステップで積層して形成した繊維層Ｆの上から接着剤Ａを噴霧散布して乾燥させる。このとき、繊維層Ｆを構成する繊維が接着被膜を介して結合して不織布状のマットＭが形成される（接着ステップ）。
【００４０】
最後に、図３Ｅに示すように、接着ステップで形成した不織布状のマットＭの上から導電塗料Ｐを噴霧散布して乾燥させる。このとき、不織布状のマットＭを構成する繊維の表面が導電被膜で被覆される（導電性付与ステップ）。
【００４１】
実施形態に係る電波吸収体１０の製造方法では、以上により電波吸収体１０が完成し、表面層１１の表面１１ａを熱盤で圧縮してヒートセットする、或いは、所定の隙間を有する熱盤間に通してヒートセットするといった表面層１１の表面１１ａを平坦面で圧する圧縮加工を行わず、表面層１１の表面１１ａを、繊維ｆ３を散布したときの状態そのままとする。
【００４２】
なお、上記実施形態では、表面層１１、裏面層１２、及び中間層１３の三層構造としたが、特にこれに限定されるものではなく、表面層１１と中間層１３との間、及び／又は、中間層１３と裏面層１２との間に、隣接する層とフィラメントの繊度が異なる繊維で構成された単一層又は複数層が設けられた構造であってもよい。
【実施例】
【００４３】
（電波吸収体）
＜実施例＞
平坦な基台上に、裏面層を構成するためのモノフィラメントの繊度Ｂ（ｄｔｅｘ）が７８ｄｔｅｘであるポリ塩化ビニリデン繊維（繊維長１５０ｍｍ）をランダムに散布して形成した繊維層の上に、中間層を構成するためのモノフィラメントの繊度Ｃ（ｄｔｅｘ）が６７０ｄｔｅｘであるポリ塩化ビニリデン繊維（繊維長１５０ｍｍ）、及び表面層を構成するためのモノフィラメントの繊度Ａ（ｄｔｅｘ）が４４４０ｄｔｅｘであるポリ塩化ビニリデン繊維（繊維長１５０ｍｍ）を順にランダムに散布して積層し、得られた繊維層の上からポリ塩化ビニリデンゴムラテックスの接着剤を噴霧散布して乾燥させることにより不織布状のマットを形成した後、更にその不織布状のマットの上からポリ塩化ビニリデンゴムラテックスの接着剤にカーボンを分散させた導電塗料を噴霧散布して乾燥させ、表面層の表面を平坦面で圧する圧縮加工を行わずに作製した電波吸収体を実施例とした。
【００４４】
実施例の電波吸収体は、表面層を構成する繊維のモノフィラメントの繊度Ａ（ｄｔｅｘ）及び裏面層を構成する繊維のモノフィラメントの繊度Ｂ（ｄｔｅｘ）の相乗平均が５８８ｄｔｅｘであり、中間層を構成する繊維のモノフィラメントの繊度Ｃ（ｄｔｅｘ）でこれを除すと１．１４となり、これは１．２以下である。また、裏面層を構成する繊維のモノフィラメントの繊度Ｂ（ｄｔｅｘ）に対する表面層を構成する繊維のモノフィラメントの繊度Ａ（ｄｔｅｘ）の比（Ａ／Ｂ）が５７、中間層を構成する繊維のモノフィラメントの繊度Ｃ（ｄｔｅｘ）に対する表面層を構成する繊維のモノフィラメントの繊度Ａ（ｄｔｅｘ）の比（Ａ／Ｃ）が６．６、及び裏面層を構成する繊維のモノフィラメントの繊度Ｂ（ｄｔｅｘ）に対する中間層を構成する繊維のモノフィラメントの繊度Ｃ（ｄｔｅｘ）の比（Ｃ／Ｂ）が８．６である。
【００４５】
実施例の電波吸収体は、繊維全体における表面層を構成する繊維の含有量が７０質量％、繊維全体における中間層を構成する繊維の含有量が１５質量％、及び繊維全体における裏面層を構成する繊維の含有量が１５質量％である。
【００４６】
＜比較例１＞
平坦な基台上に、裏面層を構成するためのモノフィラメントの繊度Ｂ（ｄｔｅｘ）が７８ｄｔｅｘであるポリ塩化ビニリデン繊維（繊維長１５０ｍｍ）をランダムに散布して形成した繊維層の上に、表面層を構成するためのモノフィラメントの繊度Ａ（ｄｔｅｘ）が４４４０ｄｔｅｘであるポリ塩化ビニリデン繊維（繊維長１５０ｍｍ）を順にランダムに散布して積層し、得られた繊維層の上からポリ塩化ビニリデンゴムラテックスの接着剤を噴霧散布して乾燥させることにより不織布状のマットを形成した後、更にその不織布状のマットの上からポリ塩化ビニリデンゴムラテックスの接着剤にカーボンを分散させた導電塗料を噴霧散布して乾燥させ、表面層の表面を平坦面で圧する圧縮加工を行わずに作製した電波吸収体を比較例１とした。
【００４７】
比較例１の電波吸収体は、繊維全体における表面層を構成する繊維の含有量が７０質量％、及び繊維全体における裏面層を構成する繊維の含有量が３０質量％である。
【００４８】
＜比較例２＞
表面層の表面を平坦面で圧する圧縮加工（ヒートセット）を行ったことを除いて実施例１と同様にして作製した電波吸収体を比較例とした。
【００４９】
＜市販品＞
市販の電波吸収体（三菱電線工業社製  ＦＰ−２、厚さ４０ｍｍ）を準備した。この市販の電波吸収体は、モノフィラメントの繊度が１１００ｄｔｅｘであるポリ塩化ビニリデン繊維（繊維長１５０ｍｍ）で表面層、モノフィラメントの繊度が１３２ｄｔｅｘであるポリ塩化ビニリデン繊維（繊維長１５０ｍｍ）で中間層、及びモノフィラメントの繊度が７８ｄｔｅｘであるポリ塩化ビニリデン繊維（繊維長１５０ｍｍ）で裏面層をそれぞれ構成し、繊維全体における表面層を構成する繊維の含有量が７０質量％、繊維全体における中間層を構成する繊維の含有量が１５質量％、及び繊維全体における裏面層を構成する繊維の含有量が１５質量％で、表面層の表面を平坦面で圧する圧縮加工（ヒートセット）を行ったものである。
【００５０】
（試験評価方法）
＜電波吸収性能＞
―Ｗバンド―
図４は、Ｗバンドの電波における電波吸収性能を測定するための電波吸収性能測定装置２０を示す。
【００５１】
この電波吸収特性測定装置２０は、誘電体レンズ付のホーンアンテナ２１とネットワークアナライザー２２とで構成されている。
【００５２】
実施例並びに比較例１及び２のそれぞれについて、上記電波吸収特性測定装置２０を用い、ＪＩＳ  Ｒ１６７９「電波吸収体のミリ波帯における電波吸収特性測定方法」における項目９の「誘電体レンズアンテナ法−集束ビーム法−」に基づいて電波吸収性能を測定した。具体的には、１５０ｍｍ角の平面視正方形の試験片Ｓをホーンアンテナ２１の正面に配置し、そして、ホーンアンテナ２１から試験片Ｓに対して電波を垂直入射（入射角０°）させ、その入射波に対する反射波をホーンアンテナ２１で受信してネットワークアナライザー２２により反射減衰量を測定した。このとき、測定周波数範囲をＷバンドの７５〜１１０ＧＨｚとした。
【００５３】
そして、Ｗバンドにおける反射減衰量が３０ｄＢ以上である場合をＯＫと評価し、３０ｄＢ未満である場合をＮＧと評価した。
【００５４】
―マイクロ波―
図５Ａ及びＢは、マイクロ波における電波吸収性能を測定するための電波吸収性能測定装置３０を示す。
【００５５】
この電波吸収特性測定装置３０は、水平なサンプル載置面を有する測定台３１と、その測定台３１の表面を基準位置とすると共に、その中心から１５００ｍｍ離れた位置を円弧状に可動に設けられた送受信アンテナ３２と、その送受信アンテナ３２に接続されたネットワークアナライザー３３とで構成されている。
【００５６】
実施例、比較例１及び２、並びに市販品のそれぞれについて、上記電波吸収特性測定装置３０を用い、反射電力法に基づいて電波吸収性能を測定した。具体的には、１０００ｍｍ×１０００ｍｍ角の平面視正方形の試験片Ｓを測定台３１上に配置し、そして、送受信アンテナ３２から１５００ｍｍ離れた試験片Ｓに対して直線偏波（ＴＥ波）を垂直入射（入射角０°）で入射させ、その入射波に対する反射波を送受信アンテナ３２で受信してネットワークアナライザー３３により反射減衰量を測定した。このとき、測定周波数範囲をマイクロ波の一部の１〜１８ＧＨｚとした。
【００５７】
そして、周波数範囲１〜１８ＧＨｚのマイクロ波における反射減衰量が２０ｄＢ以上である場合をＯＫと評価し、２０ｄＢ未満である場合をＮＧと評価した。
【００５８】
＜外観＞
実施例並びに比較例１及び２のそれぞれについて、目視にて外観評価を行った。
【００５９】
そして、電波吸収体の面内における繊維の粗密がなく、従って、厚さ方向の繊維密度勾配のばらつきが小さく均一である場合をＡと評価し、繊維の偏りによる粗密があり、従って、厚さ方向の繊維密度勾配のばらつきが大きく不均一である場合をＢと評価した。
【００６０】
＜圧縮特性＞
実施例（厚さ４０ｍｍ）及び市販品のそれぞれについて、６５ｍｍ角の試験片を１００ｍｍ／ｍｉｎの速度で３０ｍｍ圧縮したときの反力を測定した。
【００６１】
（試験評価結果）
表１は試験評価結果を示す。
【００６２】
【表１】
0006479643.tif 000005
【００６３】
表１によれば、実施例では、Ｗバンドの電波における電波吸収性能が優れると共に、外観も均一であることが分かる。また、図６に示すように、周波数範囲１〜１８ＧＨｚのマイクロ波における反射減衰量が２０ｄＢ以上であり、Ｗバンドの電波に加えて、周波数範囲１〜１８ＧＨｚのマイクロ波における電波吸収性能も優れることが分かる。
【００６４】
一方、比較例１では、Ｗバンドの電波における電波吸収性能は優れるものの、マイクロ波における電波吸収性能が劣り、また、外観が不均一であることが分かる。また、比較例２では、マイクロ波における電波吸収性能は優れ、外観も均一であるものの、Ｗバンドの電波における電波吸収性能が劣ることが分かる。なお、市販品では、マイクロ波における電波吸収性能が優れることが分かるが、同様にヒートセットした比較例２の結果よりＷバンドの電波における電波吸収性能は劣ることが予想される。
【００６５】
更に、実施例１では、６５ｍｍ角の試験片を１００ｍｍ／ｍｉｎの速度で３０ｍｍ圧縮したときの反力が３００Ｎ以下であったのに対し、市販品では、それが５００Ｎを超えた。これより、表面層の表面を非圧縮加工面とすると、表面が圧縮加工により平坦面とされた場合と比較して圧縮変形に対する反力が低くなることが分かる。
【産業上の利用可能性】
【００６６】
本発明は、電波吸収体及びその製造方法の技術分野について有用である。
【符号の説明】
【００６７】
Ａ  接着剤
Ｂ  基台
Ｆ  繊維層
ｆ１〜ｆ３  繊維
Ｍ  マット
Ｐ  導電塗料
Ｓ  試験片
１０  電波吸収体
１１  表面層
１１ａ  表面
１２  裏面層
１３  中間層
２０  電波吸収特性測定装置
２１  ホーンアンテナ
２２  ネットワークアナライザー
３０  電波吸収特性測定装置
３１  測定台
３２  送受信アンテナ
３３  ネットワークアナライザー
【図１】
0006479643.tif 000008
【図２】
0006479643.tif 000009
【図３Ａ】
0006479643.tif 000010
【図３Ｂ】
0006479643.tif 000011
【図３Ｃ】
0006479643.tif 000012
【図３Ｄ】
0006479643.tif 000013
【図３Ｅ】
0006479643.tif 000014
【図４】
0006479643.tif 000015
【図５Ａ】
0006479643.tif 000016
【図５Ｂ】
0006479643.tif 000017
【図６】
0006479643.tif 000018